(57)【特許請求の範囲】
【請求項１】
屈折率の周期的な変化によって、可視波長帯域中の短波長帯域より長波長側の特定波長帯域の色光のみを反射する調光層と、
この調光層の外光入射側に設けられた、前記短波長帯域の色光を吸収し、前記特定波長帯域の色光を透過させるカラーフィルタ層と、
を備えることを特徴とする反射型カラー表示装置。
【請求項２】
請求項１の反射型カラー表示装置において、
前記カラーフィルタ層は、前記短波長帯域と前記特定波長帯域との間に設定されたカットオフ波長より短波長の色光を吸収し、前記カットオフ波長より長波長の色光を透過させることを特徴とする反射型カラー表示装置。
【請求項３】
請求項１または２の反射型カラー表示装置において、
前記短波長帯域が青の波長帯域であり、前記特定波長帯域が緑の波長帯域であることを特徴とする反射型カラー表示装置。
【請求項４】
請求項１または２の反射型カラー表示装置において、
前記短波長帯域が青および緑の波長帯域であり、前記特定波長帯域が赤の波長帯域であることを特徴とする反射型カラー表示装置。
【請求項５】
請求項１〜４のいずれかの反射型カラー表示装置において、
外部から前記調光層への入射光路上、および前記調光層から外部への出射光路上に、光散乱手段を備えることを特徴とする反射型カラー表示装置。
【発明の詳細な説明】
【技術分野】
【０００１】
この発明は、電界などの外部刺激の有無または程度に応じて、屈折率の周期的な変化により特定波長帯域の色光を反射する調光層を備える反射型カラー表示装置に関する。
【背景技術】
【０００２】
電界や磁界などの外部刺激の有無または程度に応じて、特定波長帯域の色光を反射し、または透過させる反射型表示素子として、素子内の屈折率の周期的な変化を利用した干渉反射方式によるものが考えられている。
【０００３】
この干渉反射方式による反射型表示素子は、外光の利用効率が高い、明暗のコントラストが高い、色純度が高い、などの特長を有するほか、反射波長帯域が異なることにより表示色が異なる複数の表示素子を積層することによって、多色表示が可能となる。
【０００４】
この屈折率の周期的な変化を利用した干渉反射方式による反射型表示素子として、特許文献１（特開平６−２９４９５２号公報）には、液晶と高分子とを交互に層状に形成した液晶高分子複合体を調光層とするものが示されている。
【０００５】
この場合、液晶層と高分子層との周期的な屈折率の差によって、特定波長帯域の反射光を生じる。また、調光層に印加される電圧に応じて液晶の屈折率が変化するので、その電圧を変えることによって、反射率が０％の透過状態から一定の反射率の状態まで、反射率を制御することができる。そして、屈折率の変化の周期が異なる複数の調光層ないし表示素子を積層することによって、多色の調光が可能となり、フルカラー表示が可能な反射型カラー表示装置を実現することができる。
【０００６】
図１２は、この特許文献１（特開平６−２９４９５２号公報）に示された反射型カラー表示装置で、透明基板１１，１２間に調光層５１が挟持された表示素子１、透明基板１３，１４間に調光層５２が挟持された表示素子２、および透明基板１５，１６間に調光層５３が挟持された表示素子３が積層され、表示素子３の裏面側に黒色の光吸収層２５が設けられたものである。
【０００７】
調光層５１，５２，５３は、それぞれ上記の液晶高分子複合体として形成され、それぞれ青（４００〜５００ｎｍ）、緑（５００〜６００ｎｍ）、赤（６００〜７００ｎｍ）の色光を反射するもので、それぞれの反射率を独立に制御できるように、それぞれに対して透明電極４１，４２，４３，４４，４５，４６が設けられる。したがって、加法混色により任意の表示色が得られる。
【０００８】
なお、特許文献２（特開平７−９２４８３号公報）の図８および００３２，００３３段には、液晶と高分子とが交互に層状に形成された光学素子において、素子の外光入射側の表面に光散乱板を設けることにより、視野角を広くすることが示されている。
【０００９】
上に挙げた先行技術文献は、以下の通りである。
【特許文献１】特開平６−２９４９５２号公報
【特許文献２】特開平７−９２４８３号公報
【発明の開示】
【発明が解決しようとする課題】
【００１０】
しかしながら、液晶高分子複合体のような、屈折率の周期的な変化を利用した反射型表示素子では、反射波長が外光の入射角に依存して変化する問題がある。図１３を用いて、この反射波長の入射角依存性について示すと、同図（Ａ）に示す反射型表示素子は、調光層５３の外光１０１の入射側と反対側に黒色の光吸収層２５が設けられ、外光１０１の入射角θが０゜のとき、その外光１０１中の赤色光が調光層５３によって反射され、それ以外の色光が調光層５３を透過した後、光吸収層２５に吸収されるように、形成されたものである。
【００１１】
しかし、外光１０１の入射角θが０゜のときには、干渉を生じる２つの光の光路差が最も大きくなることにより、調光層５３の反射波長帯域は最も長波長側となるが、入力角θが大きくなるに従って、上記の光路差が小さくなることにより、調光層５３の反射波長帯域は短波長側にシフトする。そのため、外光１０１の入力角θと調光層５３の反射波長帯域との関係は、例えば図１３（Ｂ）に示すようになる。
【００１２】
すなわち、図１３（Ａ）の反射型表示素子は、外光１０１の入射角θが０゜のときには、本来の６００〜７００ｎｍの波長帯域が反射波長帯域となるものの、入力角θが大きくなるに従って、反射波長帯域の短波長端および長波長端が短波長側にシフトし、入力角θが５０゜以上になると、本来の６００〜７００ｎｍの波長帯域は全く反射しなくなる。
【００１３】
したがって、特許文献１（特開平６−２９４９５２号公報）に示され、かつ図１２に示した従来の反射型カラー表示装置では、外光が調光層５１，５２，５３に対して斜めの方向に入射すると、緑色光を反射すべき調光層５２が、緑色光とともに青色光を反射し、または青色光のみを反射し、赤色光を反射すべき調光層５３が、赤色光とともに緑色光を反射し、または緑色光のみを反射し、さらには緑色光とともに青色光を反射するなどによって、表示色が本来の色に対して大きく変化してしまう欠点がある。
【００１４】
この反射波長の視覚依存性は、反射型表示素子が拡散照明下に置かれていて、いかなる方向から観察しても反射光を観察できる場合に、特に問題となり、スポットライトや太陽光線などのように直進性の強い照明下では、それほど問題にならない。しかし、スポットライトや太陽光線などのように直進性の強い照明下では、反射光は正反射方向にのみ進行するので、それ以外の方向から観察するのは容易でなく、かりに観察できる場合でも、逆に鏡面性が強く、まぶしすぎて、表示装置としては適切でない。
【００１５】
特許文献２（特開平７−９２４８３号公報）には、この問題を解決するために、上記のように調光層の表面に光散乱板を設けて視野角を広くすることが示されている。しかしながら、この方法では、視野角が広くなる反面、表示色の色純度が著しく低下する欠点がある。
【００１６】
そこで、この発明は、屈折率の周期的な変化により特定波長帯域の色光を反射する調光層を備える反射型カラー表示装置において、見る角度によって表示色が変化しないとともに、色純度も低下しないようにしたものである。
【課題を解決するための手段】
【００１７】
この発明の反射型カラー表示装置は、
屈折率の周期的な変化によって、可視波長帯域中の短波長帯域より長波長側の特定波長帯域の色光のみを反射する調光層と、
この調光層の外光入射側に設けられた、前記短波長帯域の色光を吸収し、前記特定波長帯域の色光を透過させるカラーフィルタ層と、
を備えることを特徴とする。
【００１８】
この場合、前記カラーフィルタ層は、前記短波長帯域と前記特定波長帯域との間に設定されたカットオフ波長より短波長の色光を吸収し、前記カットオフ波長より長波長の色光を透過させるものとすることができる。また、一の例として、前記短波長帯域が青の波長帯域、前記特定波長帯域が緑の波長帯域であり、他の例として、前記短波長帯域が青および緑の波長帯域、前記特定波長帯域が赤の波長帯域である。
【００１９】
なお、この明細書で「色光」とは、可視光を意味する。
【００２０】
例えば、一の例として、外光の入射角が０゜のときに緑の色光を反射する調光層を備える反射型カラー表示装置について示し、他の例として、外光の入射角が０゜のときに赤の色光を反射する調光層を備える反射型カラー表示装置について示す。
【００２１】
一の例の反射型カラー表示装置では、カラーフィルタ層は、青色光を吸収し、緑色光および赤色光を透過させるものとされ、他の例の反射型カラー表示装置では、カラーフィルタ層は、青色光および緑色光を吸収し、赤色光を透過させるものとされる。
【００２２】
したがって、一の例の反射型カラー表示装置では、外光の入射角が大きいことにより調光層の反射波長帯域が緑の波長帯域から青の波長帯域側にシフトしても、カラーフィルタ層により調光層には青色光が入射しないので、調光層によって青色光が反射されることがない。また、他の例の反射型カラー表示装置では、外光の入射角が大きいことにより調光層の反射波長帯域が赤の波長帯域から緑の波長帯域側にシフトしても、カラーフィルタ層により調光層には緑色光および青色光が入射しないので、調光層によって緑色光、さらには青色光が反射されることがない。
【００２３】
すなわち、一の例の反射型カラー表示装置では、外光の入射角が大きいときでも、結果的に、反射波長帯域が本来の緑の波長帯域内で短波長側にシフトして狭くなるだけで、本来の緑の波長帯域より短波長側にシフトしてしまうことがない。また、他の例の反射型カラー表示装置では、外光の入射角が大きいときでも、結果的に、反射波長帯域が本来の赤の波長帯域内で短波長側にシフトして狭くなるだけで、本来の赤の波長帯域より短波長側にシフトしてしまうことがない。したがって、見る角度によって表示色が変化しないとともに、色純度も低下しない。
【発明の効果】
【００２４】
以上のように、この発明によれば、屈折率の周期的な変化により特定波長帯域の色光を反射する調光層を備える反射型カラー表示装置において、見る角度によって表示色が変化しないとともに、色純度も低下しないようになる。
【発明を実施するための最良の形態】
【００２５】
〔実施例１…図１、図２〕
図１は、この発明の反射型カラー表示装置の第１の例を示す。この例の反射型カラー表示装置は、透明電極４１，４２が形成された透明基板１１，１２間に調光層５１が挟持され、透明基板１２の裏面側にカラーフィルタ層８１が形成された表示素子１、透明電極４３，４４が形成された透明基板１３，１４間に調光層５２が挟持され、透明基板１４の裏面側にカラーフィルタ層８２が形成された表示素子２、および、透明電極４５，４６が形成された透明基板１５，１６間に調光層５３が挟持され、透明基板１６の裏面側に光吸収層８５が形成された表示素子３が、図の上側である外光入射側から順に積層されたものである。
【００２６】
調光層５１，５２，５３は、それぞれ、液晶６６と高分子６５とが交互に層状に形成されたものとされるとともに、後述するように、調光層５１は、反射波長帯域が青の波長帯域とされ、調光層５２は、反射波長帯域が緑の波長帯域とされ、調光層５３は、反射波長帯域が赤の波長帯域とされる。また、カラーフィルタ層８１は、青色光を吸収し、緑色光および赤色光を透過させるものとされ、カラーフィルタ層８２は、青色光および緑色光を吸収し、赤色光を透過させるものとされる。
【００２７】
表示素子１，２，３は、同様の方法によって製造することができる。すなわち、まず、それぞれガラス基板からなる透明基板１１（１３，１５），１２（１４，１６）の一面に、それぞれＩＴＯ膜からなる透明電極４１（４３，４５），４２（４４，４６）を１００ｎｍの厚みに形成する。
【００２８】
次に、透明基板１１（１３，１５），１２（１４，１６）を、それぞれ透明電極４１（４３，４５），４２（４４，４６）を形成した面側を内側にして、後述するような所定の間隔で対向させ、両者間に、液晶と光硬化性高分子との混合液を装填する。
【００２９】
液晶としては、ビフェニル、ターフェニル、フェニルベンゾエート、アゾベンゼン、フェニルシクロヘキシル、フェニルピリミジンなどを液晶性骨格に有する棒状低分子からなる液晶材料を用いることができる。
【００３０】
光硬化性高分子は、モノマーと光重合開始剤との混合物で、可視光で重合する高分子である。モノマーとしては、例えば、アクリル、アクリルアミド、メタクリルなどのラジカル重合性またはイオン重合性の化合物を用いることができ、光重合開始剤としては、例えば、開裂型の光重合開始剤である、ベンゾイン、ベンゾインエーテル、ベンゾインケタールなどや、水素引き抜き型の光重合開始剤である、ベンジル、ベンゾフェノン、ミヒラースケトンなどや、イオン反応型の光重合開始剤である、アリルジアゾニウムフロロほう酸塩などを用いることができる。
【００３１】
また、ほかに、熱重合禁止剤、バインダーポリマー、オリゴマー、連鎖移動剤などを適宜添加してもよい。また、可視光領域の受光感度を向上させるために、光硬化性高分子にローズベンガルやメチレンブルーなどの増感色素を加えてもよい。
【００３２】
次に、透明基板１１（１３，１５），１２（１４，１６）の両側から混合液中に、同位相のレーザ光を後述するような角度で照射する。これによって、混合液中に干渉縞が形成され、その干渉縞に沿って光硬化性高分子が重合されて、高分子と液晶とが層状に相分離した構造が形成される。ただし、ここでは層状の周期構造が形成されることが本質であり、相分離の有無は本質ではない。重合した高分子鎖が液晶でゲル状に膨潤した液晶高分子ゲルであってもよい。
【００３３】
混合液から形成される調光層５１（５２，５３）の厚みは、１〜２０μｍの範囲に選定する。調光層５１（５２，５３）の厚みがこれより大きい場合には、反射率の制御のために透明電極４１（４３，４５），４２（４４，４６）間に印加する電圧を極度に高くしなければならず、好ましくない。また、調光層５１（５２，５３）の厚みが０．５μｍ以下の場合には、反射率が低くなって、好ましくない。
【００３４】
実際に、青の波長帯域を反射波長帯域とする調光層５１を得るために、アルゴンイオンレーザからの４８８ｎｍの２本のレーザ光を、透明基板１１，１２の両側から混合液中に、それぞれ透明基板１１，１２に垂直に、すなわち１８０゜の交差角で入射させた。これによって、調光層５１として、４９０ｎｍの位置に反射スペクトルピークを有するものが得られた。
【００３５】
また、緑の波長帯域を反射波長帯域とする調光層５２を得るために、アルゴンイオンレーザからの４８８ｎｍの２本のレーザ光を、透明基板１３，１４の両側から混合液中に、１３４゜の交差角で入射させた。これによって、調光層５２として、５３０ｎｍの位置に反射スペクトルピークを有するものが得られた。
【００３６】
さらに、赤の波長帯域を反射波長帯域とする調光層５３を得るために、アルゴンイオンレーザからの４８８ｎｍの２本のレーザ光を、透明基板１５，１６の両側から混合液中に、９９゜の交差角で入射させた。これによって、調光層５３として、６４０ｎｍの位置に反射スペクトルピークを有するものが得られた。
【００３７】
このようにして作製した表示素子１の透明基板１２の裏面に、黄色の色素を含む高分子膜を塗布して、上記のように青色光を吸収し、緑色光および赤色光を透過させるカラーフィルタ層８１を形成した。また、同様に作製した表示素子２の透明基板１４の裏面に、赤色の色素を含む高分子膜を塗布して、上記のように青色光および緑色光を吸収し、赤色光を透過させるカラーフィルタ層８２を形成した。さらに、同様に作製した表示素子３の透明基板１６の裏面に、黒色の色素を含む高分子膜を塗布して、すべての色光を吸収する光吸収層８５を形成した。最後に、これら表示素子１，２，３を積層して、実施例１の反射型カラー表示装置を得た。
【００３８】
なお、カラーフィルタ層８１，８２を形成する色素は、透明性の高いものが望ましく、染料系のものが好適である。光吸収層８５を形成する黒色色素としては、カーボンブラックなどが好適である。また、それぞれの層のバインダー高分子としては、ポリイミド、ポリアクリル、ポリビニル、ポリエステルなどを用いることができる。
【００３９】
図２は、上記のようにして製造した実施例１の反射型カラー表示装置を、入射角θが１０゜の方向からスポット光で照明したときの、調光層５１，５２，５３の正反射光の反射スペクトル、およびカラーフィルタ層８１，８２の透過スペクトルを示し、カラーフィルタ層８１のカットオフ波長を、調光層５１の反射波長帯域と調光層５２の反射波長帯域との間の５００ｎｍに設定し、カラーフィルタ層８２のカットオフ波長を、調光層５２の反射波長帯域と調光層５３の反射波長帯域との間の６００ｎｍに設定したものである。
【００４０】
これからも明らかなように、実施例１の反射型カラー表示装置によれば、入射角θが大きいことにより、調光層５２の反射波長帯域が青の波長帯域側にシフトしても、カラーフィルタ層８１により調光層５２には青色光が入射しないので、調光層５２によって青色光が反射されることがないとともに、調光層５３の反射波長帯域が緑の波長帯域側にシフトしても、カラーフィルタ層８２および８１により調光層５３には緑色光および青色光が入射しないので、調光層５３によって緑色光、さらには青色光が反射されることがない。
【００４１】
すなわち、図１０に、外光の入射角θと調光層５３の反射波長帯域との関係を示すように、調光層５１，５２，５３は、外光の入射角θが大きいときでも、結果的に、それぞれの反射波長帯域が、本来の青、緑、赤の波長帯域内で短波長側にシフトして狭くなるだけで、本来の青、緑、赤の波長帯域より短波長側にシフトしてしまうことがない。
【００４２】
実施例１の反射型カラー表示装置を、図１１（Ａ）の反射型カラー表示装置１０で示すように、積分球５を用いた、照明体７による拡散照明下に置き、反射型カラー表示装置１０の法線方向に対して検出角θｏの方向に検出器９を配して、反射型カラー表示装置１０からの反射光のＣＩＥ・Ｌ＊ａ＊ｂ＊色度座標を測定し、色相の検出角依存性を求めるために、
ΔＣ＊＝〔｛ａ＊（θｏ）−ａ＊（０゜）｝２
＋｛ｂ＊（θｏ）−ｂ＊（０゜）｝２］１／２  …（１）
で表されるΔＣ＊を定義した。ΔＣ＊が大きいほど色相の変化が大きいもので、したがってΔＣ＊は小さいほど好ましいものである。
【００４３】
図１１（Ｂ）において黒丸によりプロットしたものは、実施例１の反射型カラー表示装置で、調光層５３を反射状態とし、調光層５１，５２を透過状態としたときの、検出角θｏに対するΔＣ＊の変化を示す。ただし、θｏ≧５０゜では反射率がほとんど０％となったため、θｏ≦４０゜の範囲をプロットしたものである。これからも明らかなように、実施例１によれば、後述する比較例と比較して、θｏ＝２０〜４０゜において色相の変化が著しく抑圧される。
【００４４】
このように、図１の実施例１によれば、見る角度によって表示色がほとんど変化しないとともに、色純度もほとんど低下しない。
【００４５】
〔実施例２…図３、図４〕
図３は、この発明の反射型カラー表示装置の第２の例を示す。この例の反射型カラー表示装置は、全体的な構成は図１の実施例１と同じであるが、特に調光層５１，５２，５３がコレステリック液晶（カイラルネマティック液晶）からなる点が実施例１と異なる。
【００４６】
表示素子１，２，３は、同様の方法によって製造することができる。すなわち、まず、それぞれガラス基板からなる透明基板１１（１３，１５），１２（１４，１６）の一面に、それぞれＩＴＯ膜からなる透明電極４１（４３，４５），４２（４４，４６）を１００ｎｍの厚みに形成する。
【００４７】
次に、図では省略しているが、透明電極４１（４３，４５），４２（４４，４６）上に、それぞれポリイミドからなる配向膜を形成し、その表面を布で一方向に擦る、いわゆるラビング処理を行う。
【００４８】
次に、透明基板１１（１３，１５），１２（１４，１６）を、それぞれ透明電極４１（４３，４５），４２（４４，４６）を形成した面側を内側にして、所定の間隔で対向させ、両者間に、ネマティック液晶にカイラル剤を添加して調製したコレステリック液晶を装填して、調光層５１（５２，５３）を形成する。
【００４９】
透明基板１１（１３，１５），１２（１４，１６）間に装填されたコレステリック液晶は、上記のように透明電極４１（４３，４５），４２（４４，４６）上に配向膜が形成されることにより、透明電極４１（４３，４５），４２（４４，４６）間に電圧が印加されないときには、図３に示すように、ヘリカル軸が透明基板１１（１３，１５），１２（１４，１６）に対して垂直となり、液晶分子が透明基板１１（１３，１５），１２（１４，１６）と平行に配列されたプレーナ配向状態とされる。
【００５０】
したがって、調光層５１，５２，５３は、これに電圧が印加されないときには、調光層５１，５２，５３を構成するコレステリック液晶のヘリカルピッチによって決まる特定波長の光のうちの、コレステリック液晶のヘリカル方向と同一の旋光方向を有する円偏光を選択的に反射させ、特定波長の光のうちのコレステリック液晶のヘリカル方向と逆の旋光方向を有する円偏光、および特定波長以外の波長の光を透過させる。
【００５１】
また、調光層５１，５２，５３に、ある閾値以上の電圧が印加されると、調光層５１，５２，５３を構成するコレステリック液晶は、その液晶分子が基板と垂直に配列されたホメオトロピック様の配向状態に相転移して、そのヘリカル構造が消失し、調光層５１，５２，５３は、すべての色光を透過させる状態となる。
【００５２】
そして、コレステリック液晶のヘリカルピッチは、カイラル剤の種類や添加量によって決まる。したがって、カイラル剤の添加量を調整し、コレステリック液晶のヘリカルピッチを調整することによって、調光層５１，５２，５３による選択反射の波長を設定することができる。
【００５３】
しかも、調光層５１，５２，５３は、選択反射状態では、コレステリック液晶のヘリカルピッチを１周期として、屈折率が周期的に変化する構造となるとともに、そのために、図１の実施例１の液晶６６と高分子６５とが交互に層状に形成されたものと同様に、反射波長が外光の入射角に依存して変化する。
【００５４】
実際に、ネマティック液晶としてメルク社製Ｅ４４を、カイラル剤としてメルク社製ＣＢ１５を、それぞれ使用し、カイラル剤ＣＢ１５の添加量を、それぞれ５０，４２，３５重量％とすることにより、調光層５１，５２，５３として、それぞれ反射スペクトルの中心波長が４５０ｎｍ、５６０ｎｍ、６４０ｎｍとなるものを得た。
【００５５】
このようにして作製した表示素子１，２の透明基板１２，１４の裏面に、図１の実施例１と同様のカラーフィルタ層８１，８２を形成し、表示素子３の透明基板１６の裏面に、実施例１と同様の光吸収層８５を形成し、最後に、これら表示素子１，２，３を積層して、実施例２の反射型カラー表示装置を得た。
【００５６】
図４は、上記のようにして製造した実施例２の反射型カラー表示装置を、入射角θが１０゜の方向からスポット光で照明したときの、調光層５１，５２，５３の正反射光の反射スペクトル、およびカラーフィルタ層８１，８２の透過スペクトルを示し、カラーフィルタ層８１のカットオフ波長を、調光層５１の反射波長帯域と調光層５２の反射波長帯域との間の５００ｎｍに設定し、カラーフィルタ層８２のカットオフ波長を、調光層５２の反射波長帯域と調光層５３の反射波長帯域との間の６００ｎｍに設定したものである。
【００５７】
実施例２の反射型カラー表示装置を、図１１（Ａ）の反射型カラー表示装置１０で示すように、積分球５を用いた、照明体７による拡散照明下に置き、反射型カラー表示装置１０の法線方向に対して検出角θｏの方向に検出器９を配して、反射型カラー表示装置１０からの反射光のＣＩＥ・Ｌ＊ａ＊ｂ＊色度座標を測定し、色相の検出角依存性を求めるために、上記の式（１）で表されるΔＣ＊を定義した。
【００５８】
図１１（Ｂ）において黒の四角によりプロットしたものは、実施例２の反射型カラー表示装置で、調光層５３を反射状態とし、調光層５１，５２を透過状態としたときの、検出角θｏに対するΔＣ＊の変化を示す。ただし、θｏ≧５０゜では反射率がほとんど０％となったため、θｏ≦４０゜の範囲をプロットしたものである。これからも明らかなように、実施例２によれば、後述する比較例と比較して、θｏ＝２０〜４０゜において色相の変化が著しく抑圧される。
【００５９】
このように、図３の実施例２によれば、見る角度によって表示色がほとんど変化しないとともに、色純度もほとんど低下しない。また、実施例２によれば、調光層５１，５２，５３としてコレステリック液晶を用いるので、調光層５１，５２，５３は上述したように特定波長の光のうちのコレステリック液晶のヘリカル方向と同一の旋光方向を有する円偏光のみしか反射せず、反射スペクトルピークが５０％を超えることはないが、広い反射波長帯域幅が容易に得られ、明るい表示が可能となる。
【００６０】
上記の比較例は、この実施例２の反射型カラー表示装置において、カラーフィルタ層８１，８２を省略したものである。
【００６１】
比較例の反射型カラー表示装置を、図１１（Ａ）の反射型カラー表示装置１０で示すように、積分球５を用いた、照明体７による拡散照明下に置き、反射型カラー表示装置１０の法線方向に対して検出角θｏの方向に検出器９を配して、反射型カラー表示装置１０からの反射光のＣＩＥ・Ｌ＊ａ＊ｂ＊色度座標を測定し、色相の検出角依存性を求めるために、上記の式（１）で表されるΔＣ＊を定義した。
【００６２】
図１１（Ｂ）において白丸によりプロットしたものは、比較例の反射型カラー表示装置で、調光層５３を反射状態とし、調光層５１，５２を透過状態としたときの、検出角θｏに対するΔＣ＊の変化を示す。これから明らかなように、比較例の反射型カラー表示装置では、見る角度によって表示色が大きく変化してしまう。
【００６３】
〔実施例３…図５〕
図５は、この発明の反射型カラー表示装置の第３の例を示す。この例の反射型カラー表示装置は、図１の実施例１の反射型カラー表示装置の透明基板１２，１３，１５を省略するとともに、カラーフィルタ層８１，８２を接着剤８３，８４で形成することによって、調光層５１，５２，５３を互いに近接させた場合である。
【００６４】
この例の反射型カラー表示装置を製造するには、まず、ガラス基板からなる透明基板１１の一面に、ＩＴＯ膜からなる透明電極４１を１００ｎｍの厚みに形成し、次に、透明電極４１上に、液晶と光硬化性高分子との混合液を１〜２０μｍの厚みに塗布し、次に、その混合液を塗布した透明基板１１をチャンバー内に入れて、空気を窒素に置換した後、混合液の両側から混合液中に、同位相のレーザ光を後述するような角度で照射して、液晶と高分子とが層状に分離した構造の調光層５１を形成し、次に、その調光層５１上に、ＩＴＯ膜からなる透明電極４２を１００ｎｍの厚みに形成する。
【００６５】
空気を窒素に置換するのは、空気の存在により光硬化性高分子の硬化反応が阻害されるのを防止するためであるが、光硬化性高分子として空気の存在下でも硬化反応が阻害されないものを用いる場合には、必ずしも空気を窒素に置換する必要はない。
【００６６】
同様に、透明基板１４の一面に透明電極４４を形成し、透明電極４４上に液晶と光硬化性高分子との混合液を塗布し、その混合液中にレーザ光を照射して調光層５２を形成し、その調光層５２上に透明電極４３を形成するとともに、透明基板１６の一面に透明電極４６を形成し、透明電極４６上に液晶と光硬化性高分子との混合液を塗布し、その混合液中にレーザ光を照射して調光層５３を形成し、その調光層５３上に透明電極４５を形成する。
【００６７】
実際に、実施例１と同様に、アルゴンイオンレーザからの４８８ｎｍの２本のレーザ光を、それぞれの混合液中に、それぞれ１８０゜，１３４゜，９９゜の交差角で入射させ、これによって、調光層５１，５２，５３として、それぞれ４９０ｎｍ、５３０ｎｍ、６４０ｎｍの位置に反射スペクトルピークを有するものを得た。
【００６８】
次に、透明基板１１上の調光層５１上の透明電極４２と、透明基板１４上の調光層５２上の透明電極４３とを、黄色の染料を含む接着剤８３によって接着し、透明基板１６上の調光層５３上の透明電極４５を、透明基板１４の裏面に、赤色の染料を含む接着剤８４によって接着し、透明基板１６の裏面に光吸収層８５を形成して、実施例３の反射型カラー表示装置を得る。
【００６９】
接着剤８３，８４は、それぞれ黄色、赤色の染料を含むことによって、上述したカラーフィルタ層８１，８２を構成するもので、一液型、二液型のいずれでもよく、アクリル系、エポキシ系など、いずれの材料のものでもよい。硬化の形態も、熱硬化型、紫外線硬化型など、いずれでもよい。
【００７０】
この実施例３によれば、図１の実施例１と同様に、見る角度によって表示色がほとんど変化しないとともに、色純度もほとんど低下しない。さらに、この実施例３によれば、調光層５１，５２間には透明基板が存在しないとともに、調光層５２，５３間には１枚の透明基板１４しか存在しないので、図１の実施例１に比べて、斜め方向から見たときの視差が少なくなる利点がある。
【００７１】
〔実施例４…図６〜図９〕
図１、図３、図５の実施例１，２，３によれば、見る角度によって表示色がほとんど変化しないとともに、色純度もほとんど低下しない。しかし、図１０の反射領域で示し、かつ図１１（Ｂ）において上述したように、入射角θないし検出角θｏが一定以上になると、具体的には５０゜以上になると、調光層５１，５２，５３の反射率がゼロとなるため、斜め方向からでは表示が見えない不都合がある。
【００７２】
図６は、この発明の反射型カラー表示装置の第４の例を示し、上記の点を考慮して、斜め方向からでも表示を見ることができるように、図３の実施例２の反射型カラー表示装置の、透明基板１１と透明電極４１との間に光散乱層９０を設けた場合である。
【００７３】
すなわち、この例では、透明基板１１の一面に光散乱層９０を形成し、その光散乱層９０上に透明電極４１を形成する。そのほかの構成および製造方法は、実施例２と同じである。ただし、調光層５１，５２，５３の反射スペクトルの中心値は、後述する理由により、実際上、それぞれ５１０ｎｍ、５７０ｎｍ、７００ｎｍとした。
【００７４】
光散乱層９０としては、
Ａ．屈折率の異なる微粒子を含む系、例えば、（Ａ１）酸化チタン、酸化鉛、硫酸バリウムなどの白色無機顔料や、樹脂や有機低分子材料などの有機微粒子や、繊維などを、樹脂などのバインダーに分散させた染料、（Ａ２）気泡を含む樹脂、（Ａ３）セラミック板、（Ａ４）微結晶を含む結晶性高分子、（Ａ５）微結晶を含むガラスや、
Ｂ．屈折率の異なる複数の材料が相互に入り組んだ系、例えば、（Ｂ１）複数の樹脂またはそれらのモノマー同士をいったん均一に混ぜ合わせ、次に相分離させて得た複合樹脂材料、（Ｂ２）カルコゲンガラスなど、相分離可能なガラスや、
Ｃ．複屈折性のマルチドメインを有する材料、例えば、（Ｃ１）液晶性高分子、（Ｃ２）液晶性高分子と結晶性高分子または非結晶性高分子との複合相分離材料、（Ｃ３）液晶性高分子中に無機顔料、有機微粒子、繊維を分散させた複合材料、（Ｃ４）高分子マトリクス中に低分子液晶を分散させた複合材料や、
Ｄ．マイクロレンズアレイや光ファイバープレート、
などを用いることができる。
【００７５】
ただし、光散乱層９０は、表示のコントラストを低下させるため、前方散乱が大きく、後方散乱が小さい材料によって形成するのが好ましい。その観点から、上記の材料のうち、マルチドメインを有する液晶性高分子が特に好適である。実際上、液晶性高分子として、poly-4-(6-Acryloxyhexyloxy)-4’-cyano-biphenyl を用いて、これをシクロヘキサノンに溶解し、透明基板１１の一面に塗布して、マルチドメインを有する液晶性高分子膜からなる光散乱層９０を得た。厚みは５μｍとした。
【００７６】
また、光の散乱による表示画像のぼけを少なくするために、光散乱層９０および調光層５１，５２，５３は互いに近接して設けることが望ましい。その観点から、光散乱層９０は、図６のように、透明基板１１と透明電極４１との間に設けるのが好ましく、また、透明基板１１〜１５の厚みは、できるだけ小さい方が望ましい。また、同じ観点から、光散乱層９０の厚みも小さいほどよく、その意味からもマルチドメインを有する液晶性高分子膜は好適である。
【００７７】
光散乱層９０の作用を、図７を用いて示す。図７は、青、緑、赤の入射光１０１が調光層５１，５２，５３に斜めに入射する場合を示し、同図（Ａ）は、図３の実施例２のように光散乱層９０がない場合、同図（Ｂ）は、図６の実施例４のように光散乱層９０がある場合である。調光層５１，５２，５３は、便宜上、液晶と高分子とが層状に分離した構造のものとしているが、コレステリック液晶からなるものでも同じである。
【００７８】
この場合、光散乱層９０は、外部から調光層５１，５２，５３への入射光路上に置かれた光散乱手段と、調光層５１，５２，５３から外部への出射光路上に置かれた光散乱手段とを兼ねている。
【００７９】
上記のように、入射角θが大きくなるに従って、調光層５１，５２，５３の反射波長帯域が短波長側にシフトするために、図７（Ａ）のように光散乱層９０がない場合、それぞれ調光層５１，５２，５３に斜めに入射した青、緑、赤の入射光１０１は、それぞれ調光層５１，５２，５３で青、緑、赤の反射光とならずに調光層５１，５２，５３を透過し、カラーフィルタ層８１，８２、光吸収層８５に吸収される。したがって、青、緑、赤の反射光は観察されない。
【００８０】
これに対して、図７（Ｂ）のように光散乱層９０がある場合、調光層５１に入射する青の入射光１０１は、調光層５１に入射する前に光散乱層９０に入射することにより、光散乱層９０で散乱されて、調光層５１に対する入射角が調光層５１で青の反射光を生じるような角度の散乱入射光１０２を生じ、その散乱入射光１０２が調光層５１に入射する。したがって、調光層５１で青の反射光１０４を生じる。しかも、その青の反射光１０４は光散乱層９０で散乱されて、光散乱層９０からは散乱出射光１０５を生じる。調光層５１に対する入射角が調光層５１で青の反射光を生じないような角度の散乱入射光１０３は、調光層５１を透過して、カラーフィルタ層８１に吸収される。調光層５２，５３に入射する緑、赤の入射光１０１についても、同様である。
【００８１】
すなわち、光散乱層９０が設けられた図６の実施例４では、図３の実施例２のように光散乱層９０がない場合には全く反射光を生じない入射角に対しても反射光を生じるとともに、反射光を広い角度範囲から観察することが可能となる。
【００８２】
このように、光散乱層９０は、外部から調光層５１，５２，５３に入射する光の角度分布Ａを、散乱平均化して、広がりを持った角度分布Ｂに変換する働きをする。そして、散乱の程度が、ある程度以上大きければ、角度分布Ｂは角度分布Ａにそれほど依存せず、例えば、光散乱層９０が完全拡散透過面である場合には、角度分布Ｂは角度分布Ａに全く依存しなくなる。したがって、上記の効果は、外部から調光層５１，５２，５３に入射する光の角度分布Ａに依存することなく、広く得ることができるものである。
【００８３】
なお、上記の特許文献２（特開平７−９２４８３号公報）に示された表示装置では、調光層の表面に光散乱板が設けられて視野角が広くされるが、反射波長の入射角依存性に対して考慮されていないために、上述したように表示色の色純度が著しく低下する。
【００８４】
これに対して、図６の実施例４では、カラーフィルタ層８１，８２が設けられるとともに、光散乱層９０が設けられることによって、見る角度によって表示色がほとんど変化しないとともに、色純度もほとんど低下しない状態で、斜め方向からでも表示を見ることができるものである。
【００８５】
図８は、実施例４の反射型カラー表示装置を、入射角θが１０゜の方向からスポット光で照明したときの、調光層５３の反射スペクトルを示す。ただし、曲線２０１は、光散乱層９０を設けない場合、したがって構造的には図３の実施例２と同じであるが、上記のように調光層５３の反射スペクトルの中心波長を７００ｎｍとした場合であり、曲線２０２が、光散乱層９０を設けた場合である。
【００８６】
なお、光散乱層９０を設けない曲線２０１の場合には、透明基板１１と透明電極４１との界面が鏡面状になるため、光散乱層９０を設けた曲線２０２の場合と比較して、反射光強度は約２桁大きくなる。そのため、曲線２０２に対する縦軸のスケールは、実際上は図の１／１００である。
【００８７】
図８の曲線２０２から明らかなように、図６の実施例４のように光散乱層９０を設けることにより、光散乱層９０による入射角度範囲の広域化に起因して、反射スペクトル幅が広くなるとともに、調光層５３への入射角が平均して大きくなることに起因して、反射スペクトルピークが短波長側にシフトする。そして、この反射スペクトルピークの短波長側へのシフトを考慮して、上述したように、調光層５１，５２，５３を構成するコレステリック液晶の選択反射波長の中心値を図３の実施例２の場合より長波長側に設定するものである。
【００８８】
図９は、実施例４の反射型カラー表示装置を、入射角θが１０゜の方向からスポット光で照明したときの、調光層５１，５２，５３の反射スペクトル、およびカラーフィルタ層８１，８２の透過スペクトルを示す。実施例１，２，３は調光層５１，５２，５３の反射スペクトルが重ならないように設定する場合であるが、この実施例４のように重なりがあってもよい。
【００８９】
実施例４の反射型カラー表示装置を、図１１（Ａ）の反射型カラー表示装置１０で示すように、積分球５を用いた、照明体７による拡散照明下に置き、反射型カラー表示装置１０の法線方向に対して検出角θｏの方向に検出器９を配して、反射型カラー表示装置１０からの反射光のＣＩＥ・Ｌ＊ａ＊ｂ＊色度座標を測定し、色相の検出角依存性を求めるために、上記の式（１）で表されるΔＣ＊を定義した。
【００９０】
図１１（Ｂ）において黒の三角によりプロットしたものは、実施例４の反射型カラー表示装置で、調光層５３を反射状態とし、調光層５１，５２を透過状態としたときの、検出角θｏに対するΔＣ＊の変化を示す。これからも明らかなように、実施例４によれば、θｏ＝０〜９０゜の範囲で反射光を観察できるとともに、上述した比較例と比較して、広い入射角範囲において色相の変化が著しく抑圧される。また、照明体７による照明の角度によっても表示色がほとんど変化しないことが認められた。
【００９１】
〔他の実施例〕
上述した各例に共通するが、青色光はカラーフィルタ層８１に吸収されるので、カラーフィルタ層８２は、マゼンタの色素を含む高分子膜を塗布するなどによって、緑色光のみを吸収し、青色光および赤色光を透過させるものとして形成してもよい。
【００９２】
また、図６の実施例４は、図３の実施例２のように調光層５１，５２，５３がコレステリック液晶からなるものに光散乱層９０を設けた場合であるが、もちろん、図１の実施例１のように調光層５１，５２，５３が液晶６６と高分子６５との多層構造からなるものに、または図５の実施例３のように視差を減少させたものに、光散乱層を設けることもでき、その場合でも図６の実施例４と同様の効果が得られる。
【００９３】
また、図示した各例は、フルカラー表示が可能なように、それぞれ青、緑、赤の波長帯域を反射波長帯域とする３つの調光層５１，５２，５３を積層した場合であるが、この発明は、例えば、それぞれ青、緑、もしくは緑、赤、または青、赤の波長帯域を反射波長帯域とする２つの調光層を積層する場合にも適用することができる。
【図面の簡単な説明】
【００９４】
【図１】この発明の反射型カラー表示装置の第１の例を示す断面図である。
【図２】図１の反射型カラー表示装置の各調光層の反射スペクトルおよび各カラーフィルタ層の透過スペクトルを示す図である。
【図３】この発明の反射型カラー表示装置の第２の例を示す断面図である。
【図４】図３の反射型カラー表示装置の各調光層の反射スペクトルおよび各カラーフィルタ層の透過スペクトルを示す図である。
【図５】この発明の反射型カラー表示装置の第３の例を示す断面図である。
【図６】この発明の反射型カラー表示装置の第４の例を示す断面図である。
【図７】図６の反射型カラー表示装置の光散乱層の作用の説明に供する図である。
【図８】図６の反射型カラー表示装置で光散乱層がない場合とある場合との一つの調光層の反射スペクトルを比較して示す図である。
【図９】図６の反射型カラー表示装置の各調光層の反射スペクトルおよび各カラーフィルタ層の透過スペクトルを示す図である。
【図１０】各例の反射型カラー表示装置の一つの調光層の外光入射角に対する反射波長の変化を示す図である。
【図１１】各例の反射型カラー表示装置と比較例の反射型カラー表示装置の外光入射角に対する色相変化の態様を説明するための図である。
【図１２】従来の反射型カラー表示装置の一例を示す断面図である。
【図１３】図１２の反射型カラー表示装置の一つの調光層の外光入射角に対する反射波長の変化を説明するための図である。
【符号の説明】
【００９５】
１，２，３  表示素子
１１，１２，１３，１４，１５，１６  透明基板
４１，４２，４３，４４，４５，４６  透明電極
５１，５２，５３  調光層
６５  高分子
６６  液晶
８１，８２  カラーフィルタ層
８３，８４  接着剤
８５  光吸収層
９０  光散乱層
【図１】
0003716935.tif 000002
【図２】
0003716935.tif 000003
【図３】
0003716935.tif 000004
【図４】
0003716935.tif 000005
【図５】
0003716935.tif 000006
【図６】
0003716935.tif 000007
【図７】
0003716935.tif 000008
【図８】
0003716935.tif 000009
【図９】
0003716935.tif 000010
【図１０】
0003716935.tif 000011
【図１１】
0003716935.tif 000012
【図１２】
0003716935.tif 000013
【図１３】
0003716935.tif 000014